(57)【要約】【課題】本発明は、直接メタノール形燃料電池（ＤＭＦＣ）において、燃料であるメタノールのクロスオーバーを著しく抑制し得る固体高分子型燃料電池及び該燃料電池を構成する触媒層を提供することを提供することを課題とする。【解決手段】本発明の触媒層は、触媒担持カーボン及びプロトン導電性部材を含有するアノード電極の触媒層であって、前記触媒担持カーボンは、（１）白金ルテニウム合金触媒担持カーボン並びに（２）白金触媒担持カーボン及び／又は白金を含む合金触媒担持カーボン（白金ルテニウム合金触媒担持カーボンを除く）からなる。本発明の固体高分子型燃料電池には、上記触媒層がアノード極側の触媒層として使用されている。【選択図】なし【特許請求の範囲】
【請求項１】
触媒担持カーボン及びプロトン導電性部材を含有するアノード電極の触媒層であって、
前記触媒担持カーボンは、（１）白金ルテニウム合金触媒担持カーボン並びに（２）白金触媒担持カーボン及び／又は白金を含む合金触媒担持カーボン（白金ルテニウム合金触媒担持カーボンを除く）からなる、
触媒層。
【請求項２】
（１）の触媒担持カーボン、（２）の触媒担持カーボン及びプロトン導電性部材が均一に混じり合っている、請求項１に記載の触媒層。
【請求項３】
（２）の触媒担持カーボンがコアとなり、（２）の触媒担持カーボン間の隙間を埋めるように（１）の触媒担持カーボンが（２）の触媒担持カーボンの周囲に配置されている、請求項１に記載の触媒層。
【請求項４】
（２）のカーボンに担持されている触媒の粒子径が、（１）のカーボンに担持されている触媒の粒子径より大きい、請求項１に記載の触媒層。
【請求項５】
（１）のカーボンに担持されている触媒の粒子径が２〜４ｎｍであり、（２）のカーボンに担持されている触媒の粒子径が４〜６ｎｍである、請求項４に記載の触媒層。
【請求項６】
（１）の触媒担持カーボンの白金ルテニウム合金担持率が２０〜８０重量％であり、（２）の触媒担持カーボンの白金又は白金を含む合金担持率が２０〜７０重量％である、請求項１に記載の触媒層。
【請求項７】
（１）の触媒担持カーボンと（２）の触媒担持カーボンとの配合割合が、前者１重量部に対して後者が０．２〜５重量部である、請求項１に記載の触媒層。
【請求項８】
（１）の触媒担持カーボンと（２）の触媒担持カーボンとの配合割合が、前者１重量部に対して後者が０．３〜３重量部である、請求項１に記載の触媒層。
【請求項９】
請求項１〜８のいずれかに記載の触媒層を有する、固体高分子型燃料電池。
【発明の詳細な説明】
【技術分野】
【０００１】
本発明は、アノード電極の触媒層及び該触媒層を有する固体高分子型燃料電池に関する。
【背景技術】
【０００２】
固体高分子型燃料電池は、他の燃料電池と比べて、軽量化、高出力密度等を達成できる観点から、様々な研究がなされている。固体高分子型燃料電池は、電解質膜としてイオン伝導性高分子電解質膜を用い、その両面に触媒層及び電極基材を順に配置し、さらにこれをセパレータで挟んだ構造をしている。
【０００３】
固体高分子型燃料電池は、通常カチオン（Ｈ+）を透過させるカチオン伝導性高分子電解質膜が作用されており、一般的にフッ素化アルキレンで構成された主鎖と末端にスルホン酸基を有するフッ素化ビニルエーテルで構成された側鎖とを有するスルホネ−ト高フッ素化ポリマーが用いられている。この種の高分子電解質膜は、適度な水分を含浸することにより、発電に十分なイオン伝導性を発揮する。
【０００４】
固体高分子型燃料電池の１つである直接メタノール形燃料電池（ＤＭＦＣ）においては、燃料であるメタノールのクロスオーバーの問題がある。メタノールクロスオーバーは、触媒層に存在するクラックによるところが大きく、そのためメタノールクロスオーバーの問題を解決するために、クラックを低減した触媒層の開発が進められている。例えば、特許文献１には、触媒層のクラックに、粒子の小さい触媒担持カーボンで作成したペーストをスプレーで吹き付けて、クラックを埋める方法が開示されている。
【０００５】
しかしながら、特許文献１に開示されている触媒層は、該触媒層の電解質膜側が緻密でなく、そのためクロスオーバーの問題は、未だ解決されていない。
【特許文献１】特開２００６−２８６４７７号公報
【発明の開示】
【発明が解決しようとする課題】
【０００６】
本発明は、直接メタノール形燃料電池（ＤＭＦＣ）において、燃料であるメタノールのクロスオーバーを著しく抑制し得る固体高分子型燃料電池及び該燃料電池を構成する触媒層を提供することを課題とする。
【課題を解決するための手段】
【０００７】
本発明者は、上記課題を解決するために鋭意研究を重ねて来た。その結果、アノード電極の触媒層を構成する触媒担持カーボンとして、（１）白金ルテニウム合金触媒担持カーボンと（２）白金触媒担持カーボン及び／又は白金を含む合金触媒担持カーボン（白金ルテニウム合金触媒担持カーボンを除く）とを併用することにより、上記課題を解決できることを見い出した。本発明は、このような知見に基づき完成されたものである。
【０００８】
本発明は、下記項１〜９に示す触媒層及び燃料電池を提供する。
項１．触媒担持カーボン及びプロトン導電性部材を含有するアノード電極の触媒層であって、前記触媒担持カーボンは、（１）白金ルテニウム合金触媒担持カーボン並びに（２）白金触媒担持カーボン及び／又は白金を含む合金触媒担持カーボン（白金ルテニウム合金触媒担持カーボンを除く）からなる、触媒層。
項２．（１）の触媒担持カーボン、（２）の触媒担持カーボン及びプロトン導電性部材が均一に混じり合っている、項１に記載の触媒層。
項３．（２）の触媒担持カーボンがコアとなり、（２）の触媒担持カーボン間の隙間を埋めるように（１）の触媒担持カーボンが（２）の触媒担持カーボンの周囲に配置されている、項１に記載の触媒層。
項４．（２）のカーボンに担持されている触媒の粒子径が、（１）のカーボンに担持されている触媒の粒子径より大きい、項１に記載の触媒層。
項５．（１）のカーボンに担持されている触媒の粒子径が２〜４ｎｍであり、（２）のカーボンに担持されている触媒の粒子径が４〜６ｎｍである、項４に記載の触媒層。
項６．（１）の触媒担持カーボンの白金ルテニウム合金担持率が２０〜８０重量％であり、（２）の触媒担持カーボンの白金又は白金を含む合金担持率が２０〜７０重量％である、項１に記載の触媒層。
項７．（１）の触媒担持カーボンと（２）の触媒担持カーボンとの配合割合が、前者１重量部に対して後者が０．２〜５重量部である、項１に記載の触媒層。
項８．（１）の触媒担持カーボンと（２）の触媒担持カーボンとの配合割合が、前者１重量部に対して後者が０．３〜３重量部である、項１に記載の触媒層。
項９．項１〜８のいずれかに記載の触媒層を有する、固体高分子型燃料電池。
【０００９】
アノード電極の触媒層
本発明の触媒層は、触媒担持カーボン及びプロトン導電性部材を含有している。前記触媒担持カーボンは、（１）白金ルテニウム合金触媒担持カーボン並びに（２）白金触媒担持カーボン及び／又は白金を含む合金触媒担持カーボン（白金ルテニウム合金触媒担持カーボンを除く）の混合物である。
【００１０】
（１）の触媒担持カーボンは、カーボン粒子に白金ルテニウム合金触媒が担持されている。
【００１１】
カーボン粒子は、公知であり、例えば、カーボンブラック、カーボンナノチューブ、カーボンワイヤー等が挙げられる。カーボン粒子の白金ルテニウム合金担持率は、２０〜８０重量％が好ましく、４０〜７０重量％がより好ましい。
【００１２】
（１）のカーボンに担持されている触媒（白金ルテニウム合金）の粒子径は、０．５〜６ｎｍが好ましく、２〜４ｎｍがより好ましい。粒子径は、例えば、透過電子顕微鏡法や回折線幅解析法（ＬＢＡ法）により測定される。
【００１３】
（１）の触媒担持カーボンの一次粒子径は、１０〜５０ｎｍが好ましく、２０〜４０ｎｍがより好ましい。カーボンの一次粒子径は、例えば、透過電子顕微鏡法により測定される。
【００１４】
（２）の触媒担持カーボンは、カーボン粒子に白金触媒及び／又は白金を含む合金触媒（白金ルテニウム合金触媒を除く）が担持されている。
【００１５】
カーボン粒子は、公知であり、例えば、カーボンブラック、カーボンナノチューブ、カーボンワイヤー等が挙げられる。カーボン粒子の白金及び／又は白金を含む合金の担持率は、２０〜８０重量％が好ましく、４０〜７０重量％がより好ましい。白金を含む合金としては、白金をベースにした各種合金を広く使用でき、例えば、白金コバルト合金、白金鉄合金、白金クロム合金、白金チタン合金、白金モリブデン合金、白金タングステン合金、白金パラジウム合金、白金ニッケル合金、白金イリジウム合金等やこれらの混合物が挙げられる。カーボン粒子に担持される触媒は、白金であってもよいし、白金を含む合金であってもよいし、或いはこれらの混合物であってもよい。
【００１６】
（２）のカーボンに担持されている触媒（白金又は白金を含む合金）の粒子径は、（１）のカーボンに担持されている触媒の粒子径より大きいものが好ましい。例えば、（２）のカーボンに担持されている触媒の粒子径は、０．５〜１０ｎｍが好ましく、４〜６ｎｍがより好ましい。特に、（１）のカーボンに担持されている触媒の粒子径は、（２）のカーボンに担持されている触媒の粒子径の２／３以下が好ましく、１／２以下がより好ましい。
【００１７】
（２）の触媒担持カーボンの一次粒子径は、１０〜５０ｎｍが好ましく、２０〜４０ｎｍがより好ましい。
【００１８】
本発明の触媒層は、（１）の触媒担持カーボン、（２）の触媒担持カーボン及びプロトン導電性部材が均一に混じり合っているのが好ましい。
【００１９】
本発明の触媒層においては、（２）の触媒担持カーボンがコアとなり、（２）の触媒担持カーボン間の隙間を埋めるように、（１）の触媒担持カーボンが（２）の触媒担持カーボンの周囲に配置されているのが好ましい。
【００２０】
本発明においては、（１）の触媒担持カーボンと（２）の触媒担持カーボンとを併用することが重要である。（１）の触媒担持カーボンと（２）の触媒担持カーボンとの併用割合は、本発明の効果を発現できる範囲内であればよい。例えば、（１）の触媒担持カーボンと（２）の触媒担持カーボンとの併用割合は、前者１重量部に対して後者が、通常０．２〜５重量部、好ましくは０．３〜３重量部である。
【００２１】
本発明の触媒層に含有されるプロトン導電性部材としては、この分野で公知のものを広く使用でき、例えば、フッ素樹脂、炭化水素系樹脂等が挙げられる。フッ素樹脂としては、例えば、ポリテトラフルオロエチレン（ＰＴＦＥ）、テトラフルオロエチレン−ヘキサフルオロプロピレン共重合体（ＦＥＰ）、パーフルオロエチレン（ＰＦＡ）、ポリビニリデンフルオライド（ＰＶＤＦ）等が好ましい。これらは、１種単独で又は２種以上混合して使用される。
【００２２】
触媒層中のプロトン導電性部材の割合は、触媒層形成の容易性、燃料電池の発電性能等の観点から、触媒層の全重量に対して、通常５〜６０重量％、好ましくは１０〜５０重量％である。残りは（１）の触媒担持カーボン及び（２）の触媒担持カーボンである。
【００２３】
触媒層の膜厚は、通常１０〜１００μｍ、好ましくは１５〜３０μｍである。
【００２４】
触媒層−電解質膜積層体
本発明の触媒層−電解質膜積層体は、電解質膜の片面に、上記アノード電極の触媒層が形成され、他面にカソード電極の触媒層が形成されている。触媒層−電解質膜積層体は、電解質膜の片面に、複数個のアノード電極の触媒層（好ましくは同一形状を有する複数個のアノード電極の触媒層）が一定間隔で形成され、電解質膜の反対面に、複数個のカソード電極の触媒層（好ましくは同一形状を有する複数個のカソード電極の触媒層）が一定間隔で形成されていてもよい。
【００２５】
電解質膜は、公知のものである。電解質膜の膜厚は、通常２０〜２５０μｍ程度、好ましくは２０〜８０μｍ程度である。電解質膜の具体例としては、デュポン社製の「Ｎａｆｉｏｎ」膜、旭硝子（株）製の「Ｆｌｅｍｉｏｎ」膜、旭化成（株）製の「Ａｃｉｐｌｅｘ」膜等が挙げられる。
【００２６】
カソード電極の触媒層としては、公知のものを広く使用できる。その膜厚は、アノード電極の触媒層と同じでよく、通常１０〜１００μｍ、好ましくは１５〜３０μｍである。
【００２７】
本発明の触媒層−電解質膜積層体は、例えば下記に示す転写シートの触媒層面が電解質膜面に対面するように転写シートを配置し、加圧した後、該転写シートの基材を触媒層面から剥離することにより製造される。この操作を２回繰り返すことにより、触媒層面が電解質膜の両面に積層された触媒層−電解質膜積層体が製造される。
【００２８】
作業性を考慮すると、触媒層面を電解質膜の両面に同時に積層するのがよい。この場合には、例えば、転写シートの触媒層面が電解質膜の両面に対面するように転写シートを配置し、加圧した後、該転写シートの基材を剥離すればよい。
【００２９】
加圧レベルは、転写不良を避けるために、通常０．５〜２０Ｍｐａ程度、好ましくは０．１〜１０Ｍｐａ程度がよい。また、この加圧操作の際に、転写不良を避けるために、加圧面を加熱するのが好ましい。加熱温度は、電解質膜の破損、変性等を避けるために、通常２００℃以下、好ましくは１２０〜２００℃程度がよい。
【００３０】
また、本発明の触媒層−電解質膜積層体は、電解質膜の少なくとも一方面上に、下記に示す触媒層形成用ペースト組成物を塗布し、乾燥することにより製造することができる。塗布及び乾燥条件は、上記と同じでよい。
【００３１】
触媒層形成用ペースト組成物
本発明の触媒層形成用ペースト組成物は、（Ａ）触媒担持カーボン粒子の水分散液に（Ｂ）水素イオン伝導性高分子電解質及び（Ｃ）溶剤を配合した触媒層形成用ペースト組成物である。
【００３２】
（Ａ）の触媒担持カーボン粒子は、上記（１）白金ルテニウム合金触媒担持カーボン粒子並びに（２）白金触媒担持カーボン及び／又は白金を含む合金触媒担持カーボン粒子（白金ルテニウム合金触媒担持カーボン粒子を除く）の混合物である。
【００３３】
触媒担持カーボン粒子の水分散液は、触媒担持カーボン粒子を水に分散させることにより得られる。触媒担持カーボン粒子を水に分散させるに当たっては、公知の方法を広く用いることができる。
【００３４】
（Ｂ）の水素イオン伝導性高分子電解質は、公知である。
【００３５】
水素イオン伝導性高分子電解質としては、例えば、パーフルオロスルホン酸系のフッ素イオン交換樹脂等、炭化水素系のイオン交換樹脂等が挙げられる。
【００３６】
パーフルオロスルホン酸系のフッ素イオン交換樹脂の具体例としては、例えば、テトラフルオロエチレンに基づく重合単位と、スルホン酸基（−ＳＯ3Ｈ）及びカルボン酸基（−ＣＯＯＨ）からなる群より選ばれた少なくとも１種の官能基を有するパーフルオロビニルエーテルに基づく重合単位とを含む共重合体等を例示することができる。
【００３７】
通常、（Ｂ）の水素イオン伝導性電解質は、電解質を５〜３０重量％程度含むアルコール水溶液として使用される。
【００３８】
（Ａ）触媒担持カーボン粒子の水分散液と（Ｂ）水素イオン伝導性高分子電解質の固形分濃度は、９〜２０重量％、好ましくは１０〜１３重量％である。
【００３９】
上記（Ａ）成分中の固形分（触媒担持カーボン）と（Ｂ）成分中の固形分（水素イオン伝導性高分子電解質）との配合割合は、前者１００重量部に対して、後者が２０〜２００重量部程度、好ましくは３０〜９０重量部程度であるのが好ましい。
【００４０】
（Ｃ）の溶剤としては、公知のものを広く使用でき、例えば、ｔ−ブタノール、１−ブタノール、１−プロパノール、２−プロパノール、２−ブタノール、プロピレングリコール・エチレングリコール等の多価アルコールが挙げられる。これらの溶剤は、１種単独で又は２種以上混合して使用される。
【００４１】
（Ａ）〜（Ｃ）成分の混合順序は、特に制限されない。例えば、（Ａ）成分、（Ｂ）成分及び（Ｃ）成分を順次又は同時に混合し、分散させることにより、ペースト組成物を調製できる。混合には、公知の混合手段を広く適用できる。
【００４２】
上記触媒層形成用ペースト組成物は、アノード電極の触媒層の形成に使用される。
【００４３】
カソード電極の触媒層の形成には、上記触媒層形成用ペースト組成物において、（Ａ）触媒担持カーボン粒子の代わりに、カソード電極の触媒層に適した触媒担持カーボン粒子を使用すればよい。
【００４４】
触媒層−電解質膜積層体製造用転写シート
本発明の触媒層−電解質膜積層体製造用転写シートは、基材上に上記ペースト組成物を塗布し、乾燥することにより触媒層を形成したものである。
【００４５】
触媒層は、基材の一方面に形成されていてもよく、又は基材の両面に形成されていてもよい。
【００４６】
また、本発明の転写シートは、基材の一方面又は両面に、複数個の触媒層、好ましくは同一形状の複数個の触媒層が一定間隔で形成されていてもよい。
【００４７】
基材としては、例えば、ポリイミド、ポリエチレンテレフタレート、ポリパルバン酸アラミド、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレート等の高分子フィルムを挙げることができる。
【００４８】
また、エチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）等の耐熱性フッ素樹脂を用いることもできる。
【００４９】
更に、基材は、高分子フィルム以外に、アート紙、コート紙、軽量コート紙等の塗工紙、ノート用紙、コピー用紙等の非塗工紙等の紙であってもよい。また、基材は、カーボンクロス、カーボンペーパー等の炭素繊維からなるシートであってもよい。
【００５０】
基材の厚さは、取り扱い性及び経済性の観点から、通常６〜１００μｍ程度、好ましくは１０〜５０μｍ程度、より好ましくは１５〜３０μｍ程度とするのがよい。
【００５１】
従って、基材としては、安価で入手が容易な高分子フィルムが好ましく、ポリエチレンテレフタレート等がより好ましい。
【００５２】
本発明の触媒層−電解質膜積層体製造用転写シートは、基材の少なくとも一方面上に、上記ペースト組成物からなる塗膜を形成することにより製造される。
【００５３】
基材の少なくとも一方面上に、上記ペースト組成物からなる塗膜を形成させるに当たっては、形成される塗膜が所望の層厚になるように、上記ペースト組成物を公知の方法に従い基材上に塗布するのがよい。
【００５４】
ペースト組成物の塗布方法としては、特に限定されるものではなく、例えば、ナイフコーター、バーコーター、ブレードコーター、スプレー、ディップコーター、スピンコーター、ロールコーター、ダイコーター、カーテンコーター、スクリーン印刷等の一般的な方法を適用できる。
【００５５】
上記ペースト組成物を塗布した後、乾燥することにより、塗膜が形成される。乾燥温度は、通常４０〜１２０℃程度、好ましくは７５〜９５℃程度である。乾燥時間は、乾燥温度にもよるが、通常５分〜２時間程度、好ましくは３０分〜１時間程度である。
【００５６】
電極−電解質膜接合体
電極−電解質膜接合体は、上記で製造された触媒層−電解質膜積層体の両面に電極基材を配置し、加圧することにより製造される。
【００５７】
電極基材は、公知であり、燃料極、空気極を構成する各種の電極基材を使用できる。
【００５８】
加圧レベルは、通常０．１〜１００Ｍｐａ程度、好ましくは５〜１５Ｍｐａ程度がよい。この加圧操作の際に加熱するのが好ましく、加熱温度は通常１２０〜１５０℃程度でよい。
【００５９】
固体高分子型燃料電池
本発明の固体高分子型燃料電池は、上記で製造される電極−電解質膜接合体により構成されている。
【発明の効果】
【００６０】
本発明においては、アノード電極側の触媒層は、クラックが大幅に低減されており、ＤＭＦＣにおいてメタノールクロスオーバーを格段に抑えることができる。そのため、上記触媒層を有する固体高分子型燃料電池は、メタノールを効率よく電気エネルギーに変換することができ、ＤＭＦＣの高性能化を達成できる。
【発明を実施するための最良の形態】
【００６１】
以下に実施例を掲げて、本発明をより一層明らかにする。
【００６２】
実施例１（触媒転写フィルムの作製）
(1) アノード触媒層−電解質膜積層体製造用転写シート
白金ルテニウム合金触媒担持カーボン（白金担持量：４０ｗｔ％、ルテニウム担持量：３０ｗｔ％、白金ルテニウム合金の粒子径は２〜４ｎｍ、触媒担持カーボンの一次粒子径は３０ｎｍ）１．５ｇ及び白金触媒担持カーボン（白金担持量：６６．８ｗｔ％、白金の粒子径は４〜６ｎｍ、触媒担持カーボンの一次粒子径は３０ｎｍ、田中貴金属工業製のＴＥＣ１０Ｅ７０ＴＰＭ）０．５ｇに、１−ブタノール５ｇ、３−ブタノール５ｇ、フッ素樹脂（２０ｗｔ％ナフィオンバインダー、デュポン社製）５ｇ及び水５ｇを加え、これらを分散機にて攪拌混合することにより、アノード触媒層形成用ペースト組成物を調製した。
【００６３】
次に、該ペースト組成物をＯＰＰフィルム（パナック製、トレファン、厚さ３０μｍ）に触媒層乾燥後の白金ルテニウム重量が１．５ｍｇ／ｃｍ2となるように塗工し、アノード触媒層−電解質膜積層体製造用転写シートを作製した。
【００６４】
(2) カソード触媒層−電解質膜積層体製造用転写シート
白金触媒担持カーボン（白金担持量：４５．７ｗｔ％、白金の粒子径は４〜６ｎｍ、触媒担持カーボンの一次粒子径は３０ｎｍ、田中貴金属工業製のＴＥＣ１０Ｅ５０Ｅ）２ｇに、１−ブタノール１５ｇ、３−ブタノール２．５ｇ、フッ素樹脂（２０ｗｔ％ナフィオンバインダー、デュポン社製）５ｇ及び水５ｇを加え、これらを分散機にて攪拌混合することによりカソード触媒層形成用ペースト組成物を調製した。
【００６５】
次に、該ペースト組成物をポリエステルフィルム（東レ製、Ｘ４４、厚さ２５μｍ）に触媒層乾燥後の白金重量が１．０ｍｇ／ｃｍ2となるように塗工し、カソード触媒層−電解質膜積層体製造用転写シートを作製した。
【００６６】
(3) 触媒層−電解質膜積層体
高分子電解質膜（ナフィオン１１７、デュポン社製）を５０×５０ｍｍに切断後、電解質膜の片面に３０×３０ｍｍに切断した上記(1)で製造したアノード触媒層−電解質膜積層体製造用転写シート、他面に３０×３０ｍｍに切断した上記(2)で製造したカソード触媒層−電解質膜積層体製造用転写シートを、各々が対面するように配置し、１３５℃、５．０ＭＰａ、１５０秒の条件で熱プレスすることにより、電解質の一方面上にアノード触媒層を形成し、他方面上にカソード触媒層を形成して、本発明の触媒層−電解質膜積層体を作製した。この時の層構造は、触媒層／電解質膜／触媒層である。
【００６７】
比較例１
(1) アノード触媒層−電解質膜積層体製造用転写シート
白金ルテニウム合金触媒担持カーボン（白金担持量：４０ｗｔ％、ルテニウム担持量：３０ｗｔ％、白金ルテニウム合金の粒子径は２〜４ｎｍ、触媒担持カーボンの一次粒子径は３０ｎｍ）２．０ｇに、１−ブタノール５ｇ、３−ブタノール５ｇ、フッ素樹脂（２０ｗｔ％ナフィオンバインダー、デュポン社製）５ｇ及び水５ｇを加え、これらを分散機にて攪拌混合することにより、アノード触媒層形成用ペースト組成物を調製した。
【００６８】
次に、該ペースト組成物をＯＰＰフィルム（パナック製、トレファン、厚さ３０μｍ）に触媒層乾燥後の白金ルテニウム重量が１．５ｍｇ／ｃｍ2となるように塗工し、アノード触媒層−電解質膜積層体製造用転写シートを作製した。
【００６９】
(2) カソード触媒層−電解質膜積層体製造用転写シート
上記実施例の(2)で得られたカソード触媒層−電解質膜積層体製造用転写シートを使用した。
【００７０】
(3) 触媒層−電解質膜積層体
高分子電解質膜（ナフィオン１１７、デュポン社製）を５０×５０ｍｍに切断後、電解質膜の片面に３０×３０ｍｍに切断した上記比較例１(1)で製造したアノード触媒層−電解質膜積層体製造用転写シート、他面に３０×３０ｍｍに切断した上記実施例１(2)で製造したカソード触媒層−電解質膜積層体製造用転写シートを、各々が対面するように配置し、１３５℃、２．３ＭＰａ、１５０秒の条件で熱プレスすることにより、電解質の一方面上にアノード触媒層を形成し、他方面上にカソード触媒層を形成して、比較のための触媒層−電解質膜積層体を作製した。この時の層構造は、触媒層／電解質膜／触媒層である。
【００７１】
実施例１で得られた触媒層−電解質膜積層体の触媒層表面顕微鏡写真及び触媒層−電解質膜積層体の断面の顕微鏡写真から、アノード極側の触媒層のクラックは低減しており、さらに緻密に触媒層が形成されていることが確認できた。一方、比較例１で得られた触媒層−電解質膜積層体の触媒表面顕微鏡写真及び触媒層−電解質膜積層体の断面の顕微鏡写真から、アノード極側の触媒層のクラックが多く、さらに触媒層が緻密に形成されていないことが確認された。
【００７２】
また、実施例１で得られた触媒層−電解質膜積層体の触媒層についてのＥＤＸ分析により、触媒層を構成している各元素の分布を測定したところ、各元素は触媒層に均一に混在していることを確認した。
【００７３】
性能評価試験
実施例１及び比較例１で得られた触媒層−電解質膜積層体を各々燃料電池セルに組み込み、それぞれの開回路電圧（ＯＣＶ）及び最大出力密度（Ｐmax）を測定した。この時の測定条件は、セル温度７０℃、１Ｍメタノールである。
【００７４】
その結果、実施例１で得られた触媒層−電解質膜積層体を組み入れた燃料電池セルの開回路電圧（ＯＣＶ）は０．７４８Ｖであり、最大出力密度（Ｐmax）は５１．９ｍＷ／ｃｍ2であった。一方、比較例１で得られた触媒層−電解質膜積層体を組み入れた燃料電池セルの開回路電圧（ＯＣＶ）は０．７２２Ｖであり、最大出力密度（Ｐmax）は４９．３ｍＷ／ｃｍ2であった。
【００７５】
上記試験結果から、本発明の触媒層を有する固体高分子型燃料電池は、優れた電池性能を有していることが明らかである。